СПОСОБ ПОЛУЧЕНИЯ МАГНИЕВОГО СПЛАВА И МАГНИЕВЫЙ СПЛАВ
METHOD FOR PRODUCING MAGNESIUM ALLOY AND MAGNESIUM ALLOY

FIELD: magnesium alloy production. SUBSTANCE: predetermined quantity of crude magnesium is heated and melted in crucible. Simultaneously, in second crucible, predetermined quantities of selected purposive alloy-forming metals are heated up to their melting temperatures. Molten alloy-forming metals are added to molten magnesium. Almost immediately alloy is formed with molten magnesium, accompanied by reaction increasing melt temperature. It was established that elemental manganese, if it is first introduced into alloy with other alloy-forming metals, before adding them to molten magnesium, effectively and stably reduces iron impurity content down to level less than 50 ppm. Addition of molten alloy of manganese with one or more rare-earth metals to molten magnesium prevents precipitation of rare-earth metals from melt and increases alloy-forming efficiency for rare- earth metal up to level exceeding 80%. Method is highly effective, takes less time and energy, rules out formation of sodium chloride slag and gaseous hydrogen chloride. EFFECT: effective method for producing high-purity magnesium alloy.
Предложен способ получени  магниевого сплава высокой чистоты, в котором сплавообразующие компоненты в расплавленном состо нии добавл ют к расплавленному магнию. Согласно способу изобретени  заданное количество первичного магни  нагревают и плав т в тигле. Во втором тигле заданные количества отобранных целевых сплавообразующих металлов нагревают до их температур плавлени . Расплавленные сплавообразующие металлы добавл ют к расплавленному магнию, при этом почти немедленно образуетс  сплав с расплавленным магнием в реакции, повышающей температуру расплава. Обнаружено, что элементный марганец, если его вначале ввести в сплав с другими сплавообразующими металлами перед их добавлением к расплавленному магнию, устойчиво более эффективен в снижении содержани  примесного железа до уровн  в менее, чем 50 ч/млн. Добавление к расплавленному магнию расплавленного сплава марганца и одного или нескольких редкоземельных металлов преп тствуют осаждению редкоземельных металлов из расплава и повышает сплавообразующую эффективность дл  редкоземельного металла до уровн , превышающего 80%. Эффективность способа изобретени  существенно повышена, расход времени и энергии уменьшен, образование шлака хлорида натри  и газообразного HCI исключено.